СПОСОБ ЛАЗЕРНОЙ СВАРКИ МОНОЛИТНЫХ ПОЛУФАБРИКАТОВ ИЗ АЛЮМИНИЕВОГО СПЛАВА БЕЗ ПРИСАДОЧНОЙ ПРОВОЛОКИ И СООТВЕТСТВУЮЩИЕ ЭЛЕМЕНТ КОНСТРУКЦИИ И ТОНКОЛИСТОВАЯ СВАРНАЯ СОСТАВНАЯ ЗАГОТОВКА

1. Способ лазерной сварки монолитных полуфабрикатов из алюминиевого сплава без присадочной проволоки, включающий следующие этапы:
- поставка по меньшей мере двух монолитных полуфабрикатов из алюминиевого сплава, по меньшей мере один из которых является катаным листом с составом (% по массе):
Si: 2,5-14
Fe: 0,05-0,80
Cu: ≤ 0,20
Mg: 0,05-0,80
Mn: ≤ 0,70
Cr: ≤ 0,35
Ti: 0,02-0,30
-1
Sr: до 500 млн
-1
Na: до 200 млн
Sb: до 0,15%,
другие элементы < 0,05 каждый и < 0,15 в сумме, остальное - алюминий,
при условии: 5,2 Fe + 1,95 Si - 0,5 Cu - Mg ≥ 7,0;
- сварка полуфабрикатов из алюминиевого сплава лазером без присадочной проволоки.
0,2
2. Способ по п. 1, отличающийся тем, что упомянутый лист имеет в состоянии T4 поставки механические свойства Rp≤ 160 МПа, Ag ≥ 18%, A80 ≥ 20%.
0,2
3. Способ по п. 1 или 2, отличающийся тем, что упомянутый лист имеет после деформационного упрочнения растяжением 2% с последующей 20-минутной обработкой при 180°C, характерной для горячей сушки краски, Rp≥ 170 МПа и Rm ≥ 240 МПа.
4. Способ по любому из пп. 1-3, отличающийся тем, что содержание Mg составляет от 0,20 до 0,80%, а предпочтительно от 0,20 до 0,40%.
5. Способ по любому из пп. 1-4, отличающийся тем, что содержание Si составляет от 2,5 до 10,0, а предпочтительно от 2,7 до 5,0%.
-1
-1
6. Способ по любому из пп. 1-5, отличающийся тем, что содержание Sr составляет от 200 до 400 млн, и/или содержание Na составляет от 20 до 200 млн, и/или содержание Sb составляет от 0,04 до 0,15%.
7. Способ по любому из пп. 1-6, отличающийся тем, что содержание Fe составляет от 0,15 до 0,60%.
-1
-1
8. Способ по любому из пп. 1-7, отличающийся тем, что Cu ≤ 0,10%, предпочтительно Cu ≤ 0,05%, более предпочтительно Cu ≤ 200 млн, а еще более предпочтительно Cu ≤ 100 млн.
9. Способ по любому из пп. 1-8, отличающийся тем, что упомянутый катаный лист при сварке размещают со стороны падения лазерного пучка.
10. Способ по любому из пп. 1-8, отличающийся тем, что упомянутую лазерную сварку полуфабрикатов из алюминиевого сплава без присадочной проволоки осуществляют в конфигурации встык.
11. Способ по п. 10, отличающийся тем, что полученный после сварки продукт является тонколистовой сварной составной заготовкой, характеризующейся тем, что по меньшей мере два из упомянутых полуфабрикатов имеют разную толщину и/или разную механическую прочность.
12. Способ по любому из пп. 1-11, отличающийся тем, что упомянутые полуфабрикаты составляют элементы несущей конструкции автомобиля, или элементы неокрашенного кузова автомобиля, или элементы обшивки автомобиля, или элементы дверей автомобиля.
13. Элемент несущей конструкции, неокрашенного кузова, обшивки или двери автомобиля, отличающийся тем, что он выполнен из нескольких полуфабрикатов, по меньшей мере один из которых является катаным листом, имеющим состав по п. 1, и собран согласно способу по любому из пп. 1-12.
14. Тонколистовая сварная составная заготовка, отличающаяся тем, что она выполнена из нескольких полуфабрикатов, по меньшей мере один из которых является катаным листом, имеющим состав по п. 1, и собрана сваркой встык согласно способу по п. 10.
15. Тонколистовая сварная составная заготовка по п. 14, отличающаяся тем, что по меньшей мере два из упомянутых полуфабрикатов имеют разную толщину и/или разную механическую прочность.